(57)【要約】【課題】非多孔質基材に印字した際にも、良好な乾燥性を示し、かつ印字部が高い光沢、耐擦過性、耐エタノール性、耐滲み性を有するインクジェット用インクセットを提供することを目的とする。【解決手段】インクジェット記録方式に用いるインクジェット用インクセットであって、前記インクセットは少なくともイエローインク、シアンインク、マゼンタインク、及びブラックインクで構成され、前記各インクは、それぞれ少なくとも水、有機溶剤、顔料含有ポリマー粒子、ポリカーボネート変性ウレタン樹脂粒子、界面活性剤を含有し、前記イエローインク中の顔料含有ポリマー粒子の平均粒径（Ｄ５０）が、他の３色全てのインク中の顔料含有ポリマー粒子の平均粒径より１．５〜５．０倍大きいことを特徴とするインクジェット用インクセット。【選択図】図１
2016147984.tif 000002
【特許請求の範囲】
【請求項１】
インクジェット記録方式に用いるインクジェット用インクセットであって、前記インクセットは少なくともイエローインク、シアンインク、マゼンタインク、及びブラックインクで構成され、前記各インクは、それぞれ少なくとも水、有機溶剤、顔料含有ポリマー粒子、ポリカーボネート変性ウレタン樹脂粒子、界面活性剤を含有し、前記イエローインク中の顔料含有ポリマー粒子の平均粒径（Ｄ５０）が、他の３色全てのインク中の顔料含有ポリマー粒子の平均粒径より１．５〜５．０倍大きいことを特徴とするインクジェット用インクセット。
【請求項２】
前記イエローインク中の顔料含有ポリマー粒子の平均粒径（Ｄ５０）が０．１０μｍ以上０．２５μｍ以下であることを特徴とする請求項１記載のインクジェット用インクセット。
【請求項３】
前記イエローインク中の界面活性剤の含有割合が、その他のインク中の界面活性剤の含有割合より多いことを特徴とする請求項１又は２に記載のインクジェット用インクセット。
【請求項４】
前記イエローインク中の界面活性剤の質量基準による含有割合（Ａ）と、その他のインク中の界面活性剤の質量基準による含有割合（Ｂ）との比が、（Ｂ）／（Ａ）＝１．０／１．３〜１．０／３．０の範囲であることを特徴とする請求項１乃至３のいずれかに記載のインクジェット用インクセット。
【請求項５】
前記有機溶剤が、１，２−プロパンジオール、１，３−プロパンジオール、１，２−ブタンジオール、１，３−ブタンジオール、２，３−ブタンジオールからなる群から選ばれた少なくとも１種を含有することを特徴とする請求項１乃至４のいずれかに記載のインクジェット用インクセット。
【請求項６】
請求項１乃至５のいずれかに記載のインクジェット用インクセットの各インクに熱エネルギー又は力学的エネルギーのいずれかを作用させて記録媒体に印字する印字工程と、印字された記録物を加熱する加熱工程とを有することを特徴とするインクジェット記録方法。
【請求項７】
前記記録媒体が非多孔質基材であることを特徴とする請求項６に記載のインクジェット記録方法。
【請求項８】
請求項１乃至５のいずれかに記載のインクジェット用インクセットを用いて形成されたことを特徴とするインクジェット記録物。
【請求項９】
請求項１乃至５のいずれかに記載のインクジェット用インクセットを用いて記録媒体に印字する印字手段と、印字された記録物を加熱する加熱手段とを有することを特徴とするインクジェット記録装置。
【発明の詳細な説明】
【技術分野】
【０００１】
本発明は、インクジェット用インクセット、インクジェット記録方法、インクジェット記録物及びインクジェット記録装置に関する。
【背景技術】
【０００２】
インクジェットプリンターは低騒音、低ランニングコスト、カラー印刷が容易であるなどの利点を有することから、デジタル信号の出力機器として一般家庭に広く普及している。近年では、そのような家庭用のみならず、例えばディスプレイ、ポスター、掲示板など産業用途にインクジェット技術が利用されてきている。
【０００３】
そのような用途においては、多孔質基材では耐光性、耐水性、耐摩耗性のような耐久性に課題があることから、プラスチックフィルムなどの非多孔質基材が使用されており、そのためのインクが開発されてきている。
このようなインクとして、これまでは例えば有機溶剤をビヒクルとして使用した溶剤系インクジェットインクや、重合性モノマーを主成分とする紫外線硬化型インクジェットインクが広く用いられてきた。
【０００４】
しかし、最近では、環境負荷が少なく、これまで家庭用インクジェットインクとして広く用いられてきた水性インクジェット記録インクにて、非多孔質基材に直接印字できるインクジェットインクの開発が行われてきている。
【０００５】
しかしながら、一般にこれら水性インクは溶剤系インクジェットインクと比較して、乾燥不良を起こしやすく、光沢が損なわれやすい。さらに、画像堅牢性に関しても、耐擦過性、耐エタノール性、耐光性について十分な性質が得られておらず、画像品質の面で劣る点がいくつか指摘されている。
【０００６】
とりわけ、水性インクは速乾性が劣ることで画像が滲みやすい問題を有していた。特に、非多孔質基材に対して高速で印字を行う必要がある場合、多くのインクを一度に吐出する必要があるため、特に滲みやすい傾向があり、印字の際に加熱する方法が提案されている。（例えば、特許文献１参照）
【０００７】
また、特許文献２、３には、色再現性の観点からシアンインク、イエローインク、マゼンタインクを含むインクセットにおいて、前記イエローインクに含まれる水不溶性色材粒子の分散平均粒径が６０〜２００ｎｍであり、前記イエローインクと異なるインクの少なくとも１つに含まれる水不溶性色材粒子の分散平均粒径が５〜５０ｎｍであるインクセットが開示されている。
【発明の概要】
【発明が解決しようとする課題】
【０００８】
本発明は、非多孔質基材に印字した際にも、良好な乾燥性を示し、かつ印字部が高い光沢、耐擦過性、耐エタノール性、耐光性、耐滲み性を有するインクジェット用インクセットを提供することを目的とする。
【課題を解決するための手段】
【０００９】
本発明者らは、鋭意検討の結果、
インクジェット記録方式に用いるインクジェット用インクセットであって、前記インクセットは少なくともイエローインク、シアンインク、マゼンタインク、及びブラックインクで構成され、前記各インクは、それぞれ少なくとも水、有機溶剤、顔料含有ポリマー粒子、ポリカーボネート変性ウレタン樹脂粒子、界面活性剤を含有し、前記イエローインク中の顔料含有ポリマー粒子の平均粒径（Ｄ５０）が、他の３色全てのインク中の顔料含有ポリマー粒子の平均粒径より１．５〜５．０倍大きいことを特徴とするインクジェット用インクセット
を使用した場合に、上記問題が解決されることを見出し、本発明に至った。
【発明の効果】
【００１０】
本発明によれば、非多孔質基材に印字した際にも、良好な乾燥性を示し、かつ印字部が高い光沢、耐擦過性、耐エタノール性、耐光性、耐滲み性を有するインクセットを提供することができる。
【図面の簡単な説明】
【００１１】
【図１】本発明に係るインクジェット記録装置の一実施の形態における構成を示す概略図である。
【図２】図１に示すインクジェット記録装置の装置本体の内部構造の示す概略図である。
【発明を実施するための形態】
【００１２】
本発明に係るインクジェット用インク（以降単に「インク」ということがある。）セットは、インクジェット記録方式に用いるインクジェット用インクセットであって、前記インクセットは少なくともイエローインク、シアンインク、マゼンタインク、及びブラックインクで構成され、前記各インクは、それぞれ少なくとも水、有機溶剤、顔料含有ポリマー粒子、ポリカーボネート変性ウレタン樹脂粒子、界面活性剤を含有し、前記イエローインク中の顔料含有ポリマー粒子の平均粒径（Ｄ５０）が、他の３色全てのインク中の顔料含有ポリマー粒子の平均粒径より１．５〜５．０倍大きいことを特徴とする。
【００１３】
以下、本発明に係るインクジェット用インクセット、インクジェット記録方法、インクジェット記録物及びインクジェット記録装置について説明する。
なお、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１４】
インクに添加される有機溶剤は一般に水よりも沸点が高く、乾燥しにくいため、乾燥性を得るためには、比較的低沸点の有機溶剤を添加する必要がある。ところが、速乾性を求めた場合、一般的に樹脂の造膜が早くなりすぎるため、十分に均一な塗膜形成ができなくなり、膜強度も光沢度も劣ったものになってしまう。
【００１５】
本発明者らは、存在する樹脂と有機溶剤との関係を検討し続けた結果、ポリカーボネート変性ウレタン樹脂と有機溶剤を用いることで、均一な膜形成が可能となることを見出した。
【００１６】
特にポリカーボネート変性ウレタン樹脂は、カーボネート基の高い凝集力により耐水性、耐熱性、耐摩耗性、耐候性に優れており、屋外用途のような過酷な環境において使用される印字物に適している。これにより、有機溶剤がポリカーボネート変性ウレタン樹脂エマルジョン粒子とともにインクとして印字された後に、適度の乾燥性と樹脂エマルジョン同士の融着を促進することで、均一な膜形成を可能とし、印字部が高い光沢を得ることが可能となり、更に耐擦過性、耐エタノール性を発揮し得る。加えて、本発明で所望とする耐滲み性の観点でも、上述記載の理由から印字直後の色境界部分で他色のイエロー画像への流動が抑えられるため好ましい。また、沸点が２５０℃を越える有機溶剤を含まない場合、乾燥性をさらに向上させることができる。
【００１７】
また、顔料は、顔料含有ポリマー粒子の状態でインク中に存在し、イエローインク中の顔料含有ポリマー粒子の平均粒径（Ｄ５０）がその他の３色全てのインク中の顔料含有ポリマー粒子の平均粒径より１．５〜５．０倍大きいことにより、非多孔質基材に対する耐滲み性を確保することが可能となった。
【００１８】
次に本発明のインクのその他の構成成分について説明する。本発明のインク構成成分としては、少なくとも水、有機溶剤、顔料含有ポリマー粒子、ポリカーボネート変性ウレタン樹脂粒子、界面活性剤を含有し、必要に応じて防腐防カビ剤、防錆剤、ｐＨ調整剤などを含んでいても構わない。
【００１９】
（ポリカーボネート変性ウレタン樹脂粒子）
まず、本発明に用いるポリカーボネート変性ウレタン樹脂粒子について説明する。本発明におけるポリカーボネート変性ウレタン樹脂とは、ポリカーボネートポリオールとポリイソシアネートとを反応させて得られるものを指す。
【００２０】
前記ポリカーボネートポリオールとしては、例えば炭酸エステルとポリオールとを触媒の存在下でエステル交換反応させることによって得られるものや、ホスゲンとビスフェノールＡとを反応させて得られるものを使用することができる。
【００２１】
前記炭酸エステルとしては、メチルカーボネート、ジメチルカーボネート、エチルカーボネート、ジエチルカーボネート、シクロカーボネート、ジフェニルカーボネートなどを使用することができる。
【００２２】
前記炭酸エステルと反応させるポリオールとしては、例えばエチレングリコール、ジエチレングリコール、１，２−プロピレングリコール、ジプロピレングリコール、１，４−ブタンジオール、１，５−ペンタンジオール、３−メチル−１，５−ペンタンジオール、ネオペンチルグリコール、１，４−シクロヘキサンジオール、１，６−ヘキサンジオールなどの低分子ジオール化合物や、ポリエチレングリコール、ポリプロピレングリコールなどを使用することができる。
【００２３】
本発明において使用できる前記ポリイソシアネートとしては、特に制限なく使用することができ、例えば１，３−フェニレンジイソシアネート、１，４−フェニレンジイソシアネート、２，４−トリレンジイソシアネート（ＴＤＩ）、２，６−トリレンジイソシアネート、４，４’−ジフェニレンメタンジイソシアネート（ＭＤＩ）、２，４−ジフェニルメタンジイソシアネート、４，４’−ジイソシアナトビフェニル、３，３’−ジメチル−４，４’−ジイソシアナトビフェニル、３，３’−ジメチル−４，４’−ジイソシアナトジフェニルメタン、１，５−ナフチレンジイソシアネート、ｍ−イソシアナトフェニルスルホニルイソシアネート、ｐ−イソシアナトフェニルスルホニルイソシアネート等の芳香族ポリイソシアネート化合物；エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエート等の脂肪族ポリイソシアネート化合物；イソホロンジイソシアネート（ＩＰＤＩ）、４，４’−ジシクロヘキシルメタンジイソシアネート（水素添加ＭＤＩ）、シクロヘキシレンジイソシアネート、メチルシクロヘキシレンジイソシアネート（水素添加ＴＤＩ）、ビス（２−イソシアナトエチル）−４−ジクロヘキセン−１，２−ジカルボキシレート、２，５−ノルボルナンジイソシアネート、２，６−ノルボルナンジイソシアネーネート等の脂環式ポリシアネート化合物等が挙げられ、これらは単独で使用又は２種以上を併用して使用することができる。
【００２４】
本発明におけるインクは、ポスターや看板など屋外向けの用途においても用いられることから、非常に高い長期耐候性をもつ塗膜を必要としており、この観点から脂肪族又は脂環式ジイソシアネートを使用することが好ましい。さらに、本発明においては少なくとも１種の脂環式ジイソシアネートを入れることが好ましく、これにより目的とする塗膜強度を得やすくなる。
【００２５】
これらの中でも、特に、イソホロンジイソシアネート、ジシクロヘキシルメタンジイソシアネートが好適に用いることができ、脂環式ジイソシアネートの割合は全イソシアネート化合物中の６０質量％以上であることが好ましい。
【００２６】
本発明において、ポリカーボネート変性ウレタン樹脂粒子は水性媒体中に分散された樹脂エマルジョンの形態で添加してもよい。その場合、樹脂エマルジョン中の樹脂固形分は２０質量％以上であることが好ましく、２０質量％以上とすると、インク化する際の処方の設計が容易で好ましい。
【００２７】
このときのウレタン樹脂粒子はインク化した際の液保存安定性と吐出安定性の観点から、１０〜３５０ｎｍの範囲の平均粒径をもつものであることが望ましい。
【００２８】
また、ウレタン樹脂粒子を水性媒体中に分散させるにあたり、分散剤を利用した強制乳化型のものを用いることもできるが、塗膜に分散剤が残り強度を下げる場合があることから、分子構造中にアニオン性を有した、いわゆる自己乳化型のものが好適に用いることができる。その場合の酸価は２０〜１００となる範囲でアニオン性基を含有することが、優れた耐擦過性や耐薬品性を付与する上で好ましい。
【００２９】
また、前記アニオン性基としては、カルボキシル基、カルボキシレート基、スルホン酸基、スルホネート基などを使用することができ、中でも一部又は全部が塩基性化合物等によって中和されたカルボキシレート基やスルホネート基を使用することが良好な水分散安定性を維持する上で好ましい。
【００３０】
前記アニオン性基の中和に使用可能な塩基性化合物としては、例えばアンモニア、トリエチルアミン、ピリジン、モルホリンなどの有機アミンや、モノエタノールアミンなどのアルカノールアミンや、Ｎａ、Ｋ、Ｌｉ、Ｃａなどを含む金属塩基化合物などが挙げられる。
【００３１】
強制乳化法を用いる場合、界面活性剤としては、ノニオン界面活性剤、アニオン界面活性剤のいずれも使用できるが、ノニオン界面活性剤の方が耐水性が良好となるため望ましい。
【００３２】
前記ノニオン界面活性剤としては、ポリオキシエチレンアルキルエーテル、ポリオキシエチレンアルキレンアルキルエーテル、ポリオキシエチレン誘導体、ポリオキシエチレン脂肪酸エステル、ポリオキシエチレン多価アルコール脂肪酸エステル、ポリオキシエチレンプロピレンポリオール、ソルビタン脂肪酸エステル、ポリオキシエチレン硬化ひまし油、ポリオキシアルキレン多環フェニルエーテル、ポリオキシエチレンアルキルアミン、アルキルアルカノールアミド、ポリアルキレングリコール（メタ）アクリレート等が挙げられる。好ましくは、ポリオキシエチレンアルキルエーテル、ポリオキシエチレン脂肪酸エステル、ポリオキシエチレンソルビタン脂肪酸エステル、ポリオキシエチレンアルキルアミン等が挙げられる。
【００３３】
アニオン界面活性剤としては、アルキル硫酸エステル塩、ポリオキシエチレンアルキルエーテル硫酸塩、アルキルベンゼンスルホン酸塩、α−オレフィンスルホン酸塩、メチルタウリル酸塩、スルホコハク酸塩、エーテルスルホン酸塩、エーテルカルボン酸塩、脂肪酸塩、ナフタレンスルホン酸ホルマリン縮合物、アルキルアミン塩、第四級アンモニウム塩、アルキルベタイン、アルキルアミンオキシド等が挙げられ、好ましくは、ポリオキシエチレンアルキルエーテル硫酸塩、スルホコハク酸塩等が挙げられる。
【００３４】
界面活性剤の添加量は、ウレタン樹脂に対して０．１〜３０質量％が好ましく、より好ましくは５〜２０質量％である。３０質量％を超える場合は、ウレタン樹脂エマルジョンを形成するのに必要な量以上の過剰な乳化剤により、付着性や耐水性を著しく低下させ、又、乾燥被膜とした際に可塑効果、ブリード現象を引き起こし、ブロッキングが発生し易いため、好ましくない。
【００３５】
また、本発明におけるウレタン樹脂エマルジョンには、その他必要に応じて水溶性有機溶剤、防腐剤、レベリング剤、酸化防止剤、光安定剤、紫外線吸収剤、等を配合することができる。
【００３６】
次に、本発明におけるポリカーボネート変性ウレタン樹脂粒子の製造方法について説明する。前記製造方法については、従来一般的に用いられている方法をいずれも用いることができ、例えば以下の方法が挙げられる。
まず、無溶剤下又は有機溶剤の存在下で、前記ポリカーボネートポリオールと前記ポリイソシアネートを、イソシアネート基が過剰になる当量比で反応させて、イソシアネート末端ウレタンプレポリマーを製造する。
次いで、前記イソシアネート末端ウレタンプレポリマー中のアニオン性基を必要に応じて前記中和剤により中和し、その後鎖延長剤と反応させて、最後に必要に応じて系内の有機溶剤を除去することによって得ることができる。
【００３７】
この際、使用可能な有機溶剤としては、例えばアセトン、メチルエチルケトンなどのケトン類、テトラヒドロフラン、ジオキサンなどのエーテル類、酢酸エチル、酢酸ブチルなどの酢酸エステル類、アセトニトリルなどのニトリル類、ジメチルホルムアミド、Ｎ−メチルピロリドン、１−エチル−２−ピロリドンなどのアミド類などが挙げられ、これらは単独で使用しても良いし、２種以上を使用しても構わない。
【００３８】
また、前記鎖延長剤としては、ポリアミンやその他活性水素原子含有化合物を使用することができる。
【００３９】
前記ポリアミンとしては、例えば、エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、１，４−シクロヘキサンジアミン、２−メチル−１，５−ペンタンジアミン等のジアミン類、ジエチレントリアミン、ジプロピレントリアミン、トリエチレンテトラミン等のポリアミン類、ヒドラジン、Ｎ，Ｎ’−ジメチルヒドラジン、１，６−ヘキサメチレンビスヒドラジン等のヒドラジン類、コハク酸ジヒドラジッド、アジピン酸ジヒドラジド、グルタル酸ジヒドラジド、セバシン酸ジヒドラジド、イソフタル酸ジヒドラジド等のジヒドラジド類などを使用することができる。
【００４０】
前記その他活性水素含有化合物としては、例えば、エチレングリコール、ジエチレングリコール、トリエチレングリコール、プロピレングリコール、１，３−プロパンジオール、１，３−ブタンジオール、１，４−ブタンジオール、ヘキサメチレングリコール、サッカロース、メチレングリコール、グリセリン、ソルビトール等のグリコール類、ビスフェノールＡ、４，４’−ジヒドロキシジフェニル、４，４’−ジヒドロキシジフェニルエーテル、４，４’−ジヒドロキシジフェニルスルホン、水素添加ビスフェノールＡ、ハイドロキノン等のフェノール類、及び水等を、コーティング剤の保存安定性が低下しない範囲内で単独で使用又は２種以上を併用することができる。
【００４１】
本発明のインクは、加熱処理を行うことで残留溶剤が低減し、接着性が向上するうえに、ポリカーボネート変性ウレタン樹脂粒子が高い耐熱性を有するため良好に使用することができる。
【００４２】
本発明において用いられるポリカーボネート変性ウレタン樹脂粒子は必ずしも最低造膜温度は室温以下でなくとも良いが、加熱を行う場合、最低造膜温度は少なくとも加熱する温度以下であることが望ましい。
【００４３】
水、又は水と溶剤中に含有されるポリカーボネート変性ウレタン樹脂粒子からなるポリカーボネート変性ウレタン樹脂エマルジョンの最低造膜温度は、好ましくは０℃以上でありかつ加熱温度から５℃以上低い温度であり、より好ましくは２５℃以上でありかつ加熱温度から１０℃以上低い温度である。
【００４４】
一般に、最低造膜温度は低い方が造膜性に優れるが、最低造膜温度が低すぎる場合、樹脂のガラス転移点も低いものとなり、十分な塗膜強度が得られない。
なお、最低造膜温度とは、ポリカーボネート変性ウレタン樹脂エマルジョンをアルミニウム等の金属板の上に薄く流延し、温度を上げていったときに透明な連続フィルムが形成される最低の温度のことを指す。最低造膜温度未満の温度領域では、ポリカーボネート変性ウレタン樹脂エマルジョンは液体状態、あるいは白色粉末状となる。
【００４５】
また、本発明において使用されるポリカーボネート変性ウレタン樹脂は表面硬度が１００Ｎ／ｍｍ2以上であることが好ましく、これを満たすとき本発明のインクは強靭な塗膜を形成し、より強い耐擦過性を得ることができる。
【００４６】
本発明における表面硬度とは、例えば以下の方法によって測定することができる。ポリカーボネート変性ウレタン樹脂エマルジョンを膜厚１０μｍになるようにスライドガラス上に塗布後、１００℃  ３０分間の乾燥を行う。形成した樹脂膜について、微小表面硬度計（ＦＩＳＣＨＥＲＳＣＯＰＥ  ＨＭ２０００、フィッシャー製）を用いて、バーコビッチ圧子を９．８ｍＮの荷重をかけて押し込んだ際の押し込み深さを求め、ＩＳＯ１４５７７−２００２記載のマルテンス硬度として計測することができる。
【００４７】
本発明のインクにおいて、ポリカーボネート変性ウレタン樹脂粒子は、インク中、固形分換算で０．５〜１０質量％添加されるのが好ましく、より好ましくは１〜８質量％であり、さらに好ましくは３〜８質量％である。この範囲とすることで画像堅牢性と吐出安定性が特に優れ好ましい。
【００４８】
本発明のインクはポリカーボネート変性ウレタン樹脂粒子以外の樹脂を含んでも構わないが、発明の効果を十分に満たすためにインクに添加される樹脂の５０質量％以上はポリカーボネート変性ウレタン樹脂であることが好ましく、さらに好ましくは７０質量％以上がポリカーボネート変性ウレタン樹脂であると良い。
【００４９】
前記ポリカーボネート変性ウレタン樹脂粒子以外に含有され得る樹脂粒子としては、例えばアクリル樹脂粒子、ポリオレフィン樹脂粒子、酢酸ビニル樹脂粒子、塩化ビニル樹脂粒子、フッ素樹脂粒子、ポリエーテル系樹脂粒子、ポリエステル系樹脂粒子などが挙げられる。
【００５０】
（顔料含有ポリマー粒子）
次に、本発明に用いる顔料について説明する。本発明には、シアン、マゼンタ、イエロー、ブラック等の各顔料を含む各記録用インクを用いることができる。
【００５１】
特に、イエローインク中の顔料含有ポリマー粒子の平均粒径（Ｄ５０）がその他の３色全てのインク中の顔料含有ポリマー粒子の平均粒径より１．５〜５．０倍大きいことにより、非多孔質基材に対する耐滲み性を確保することが可能となる。理由は定かではないが、次のように推測する。一般的に顔料含有ポリマー粒子の平均粒径が小さい程分散安定性の確保が難しく、加熱乾燥時の高温下では顔料が凝集する傾向となるが、イエローインク中の顔料含有ポリマー粒子の平均粒径が他の３色より大きいことにより、高温下でもイエロー顔料の分散安定性が確保され、加熱乾燥時のイエローインクの流動性低下も他色より遅くなる傾向となる。結果として印字直後の色境界部分で他色のイエロー画像への流動が抑えられることにより、耐滲み性を確保することができる。所謂カラーブリードは前記インクセットの中ではイエロー画像において最も目立つことが知られており、イエローインクの上記挙動はカラーブリードの抑止に優位となる。
イエローインク中の顔料含有ポリマー粒子の平均粒径（Ｄ５０）は、その他の３色全てのインク中の顔料含有ポリマー粒子の平均粒径より１．５〜４．０倍大きいことが好ましい。
【００５２】
前記顔料含有ポリマー粒子の平均粒径（Ｄ５０）は、インク中において０．０１〜０．２５μｍが好ましい。この範囲とすることで画像堅牢性、吐出安定性、画像品質が特に優れ好ましい。また、イエロー顔料については上述記載の理由により顔料含有ポリマー粒子の平均粒径（Ｄ５０）は０．１０〜０．２５μｍが好ましい。
なお、平均粒子径（Ｄ５０）は、粒度分布測定装置（日機装株式会社製、ナノトラックＵＰＡ−ＥＸ１５０）を用い、動的光散乱法に基づいた値として得ることができる。Ｄ５０は正確にはメジアン径として得られた値であり、粉体をある粒子径から２つに分けたとき、大きい側と小さい側の粒度分布の積算値が等量となる径のことを示す。
【００５３】
前記顔料の色としては、ブラック及びカラー用のものが挙げられる。これらは、１種単独で使用してもよいし、２種以上を併用してもよい。
【００５４】
前記ブラック用のものとしては、チャンネル法、オイルファーネス法、ファーネス法、アセチレンブラック法、サーマルブラック法等、公知の製造方法で製造されたカーボンブラックが挙げられる。
【００５５】
前記カラー用のものとしては、イエローインク用では、例えば、Ｃ．Ｉ．ピグメントイエロー１（ファストイエローＧ）、３、１２（ジスアゾイエローＡＡＡ）、１３、１４、１７、２３、２４、３４、３５、３７、４２（黄色酸化鉄）、５３、５５、７４、８１、８３（ジスアゾイエローＨＲ）、９５、９７、９８、１００、１０１、１０４、１０８、１０９、１１０、１１７、１２０、１２８、１３８、１５０、１５３、１５５などが挙げられる。
【００５６】
マゼンタインク用では、例えば、Ｃ．Ｉ．ピグメントレッド１、２、３、５、１７、２２（ブリリアントファーストスカーレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、９２、１０１（べんがら）、１０４、１０５、１０６、１０８（カドミウムレッド）、１１２、１１４、１２２（ジメチルキナクリドン）、１２３、１４６、１４９、１６６、１６８、１７０、１７２、１７７、１７８、１７９、１８５、１９０、１９３、２０９、２１９、などが挙げられる。
【００５７】
シアン用では、例えば、Ｃ．Ｉ．ピグメントブルー１、２、１５（銅フタロシアニンブルーＲ）、１５：１、１５：２、１５：３（フタロシアニンブルーＧ）、１５：４、１５：６（フタロシアニンブルーＥ）、１６、１７：１、５６、６０、６３等が挙げられる。
【００５８】
また、中間色としては、例えば、Ｃ．Ｉ．ピグメントレッド１７７、１９４、２２４、Ｃ．Ｉ．ピグメントオレンジ４３、Ｃ．Ｉ．ピグメントバイオレット３，１９，２３，３７、Ｃ．Ｉ．ピグメントグリーン７，３６などが挙げられる。
【００５９】
インク組成物中の色材としての顔料の添加量は、０．１〜１０質量％程度が好ましく、より好ましくは１〜１０質量％程度である。一般に顔料濃度が高くなると画像濃度が上がり画質が向上するが、定着性や吐出安定性、目詰まり等の信頼性に対しては悪影響が出易くなる。
【００６０】
顔料含有ポリマー粒子の「顔料含有」とは、ポリマー粒子中に顔料を封入した状態及びポリマー粒子の表面に顔料を吸着させた状態の何れか又は双方を意味する。この場合、本発明のインクに配合される顔料はすべてポリマー粒子に封入又は吸着されている必要はなく、本発明の効果が損なわれない範囲において、該顔料が分散媒中に分散していてもよい。前記顔料としては、水不溶性又は水難溶性であって、前記ポリマーによって吸着され得る顔料であれば特に制限はなく、目的に応じて適宜選択することができる。
ここで、前記「水不溶性又は水難溶性」とは、２５℃で水１００質量部に対し色材の溶解量が１０質量部以下、好ましくは５質量部以下、より好ましくは１質量部以下であることを意味する。また、「溶解する」とは、目視で水溶液表層又は下層に色材の分離や沈降が認められないことを意味する。
【００６１】
ポリマー粒子を形成するポリマー（ポリマー粒子におけるポリマー）としては、ビニル系ポリマー、ポリエステル系ポリマー、ポリウレタン系ポリマー等が挙げられるが、特に好ましいのはビニル系ポリマー及びポリエステル系ポリマーであり、例えば特開２０００−５３８９７号公報、特開２００１−１３９８４９号公報に開示されているポリマーを使用することができる。
【００６２】
顔料含有ポリマー粒子は、公知の方法により製造することができる。例えば、特開２００１−１８７８５１号公報など多くの文献に記載されている方法が用いられる。
顔料含有ポリマー粒子の平均粒径（Ｄ５０）は、顔料含有ポリマー粒子を製造する際の分散条件により所望の平均粒径を有する粒子を得ることができ、顔料含有ポリマー粒子の平均粒径は、主に分散処理におけるロールミル等の混練回数に支配される。
【００６３】
（有機溶剤）
本発明においては、有機溶剤をインク中に含む。有機溶剤としては特に限定されないが、水溶性有機溶剤が好適に使用される。
本発明に使用し得る水溶性有機溶剤として、例えば、エチレングリコール、ジエチレングリコール、１，２−プロパンジオール、１，３−プロパンジオール、１，２−ブタンジオール、１，３−ブタンジオール、２，３−ブタンジオール、１，４−ブタンジオール、３−メチル−１，３−ブタンジオール、トリエチレングリコール、ポリエチレングリコール、ポリプロピレングリコール、１，５−ペンタンジオール、１，６−ヘキサンジオール、グリセリン、１，２，６−ヘキサントリオール、２−エチル−１，３−ヘキサンジオール、エチル１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネイト、炭酸エチレン等が挙げられるが、沸点２５０℃以下であることが好ましい。
【００６４】
本発明のインクに含まれる有機溶剤は、乾燥性、光沢性の観点から、沸点２５０℃以下の有機溶剤のみからなり、沸点２２０℃未満であることが好ましい。
【００６５】
これらの中でも、１，２−プロパンジオール、１，３−プロパンジオール、１，２−ブタンジオール、１，３−ブタンジオール及び２，３−ブタンジオールからなる群から選ばれた少なくとも一種を含有することが好ましい。これらを用いた場合、ポリカーボネート変性ウレタン樹脂との相性がよく、より造膜性に優れたインクを得ることができ、また高い光沢が得られやすい。
【００６６】
インク全体に含有する有機溶剤の総量は２０〜７０質量％の範囲が好ましく、３０〜６０質量％の範囲がより好ましい。この範囲とすることで、吐出安定性に特に優れ、好ましい。
【００６７】
（水）
本発明に用いられる水としては、特に制限はなく、例えば、イオン交換水、限外濾過水、逆浸透水、蒸留水等の純水、又は超純水を用いることができる。インクジェット記録用インクにおける水の含有量は、特に制限はなく、目的に応じて適宜選択することができる。
【００６８】
（界面活性剤）
本発明のインクにおいては、メディアへの濡れ性を確保する目的で、界面活性剤を加えている。特に、イエローインク中の界面活性剤の含有割合がその他のインク中の界面活性剤の含有割合より多いことが好ましい。このことにより、印字時のドットの濡れ広がりが他色においてイエローインクより遅くなり、イエローと他色が接触した際に他色のイエロー画像への浸食を抑えるため、耐滲み性をより確保することができる。前記イエローインク中の界面活性剤の質量基準による含有割合（Ａ）と、その他のインク中の界面活性剤の質量基準による含有割合（Ｂ）との比が、（Ｂ）／（Ａ）＝１．０／１．３〜１．０／３．０の範囲であることが耐滲み性を確保する上でより好ましい。界面活性剤の添加量は、画像品質、吐出安定性の観点から、インク中に有効成分として、０．１質量％〜５質量％が好ましい。
【００６９】
上記制約を満たしていれば、使用する界面活性剤は特に限定無く使用できる。
界面活性剤としては、両性界面活性剤、ノニオン系界面活性剤、アニオン系界面活性剤のいずれも使用可能であるが、色材の分散安定性と画像品質との関係から、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物等のノニオン系の界面活性剤が望ましく用いられる。また、処方によってはフッ素系の界面活性剤やシリコーン系の界面活性剤を併用（もしくは単独使用）することも可能である。
【００７０】
（その他の添加剤）
その他の添加剤としては、紫外線吸収剤、防腐防黴剤、防錆剤、ｐＨ調整剤等が挙げられる。
紫外線吸収剤
次に本発明に用いる紫外線吸収剤について説明する。紫外線吸収剤は画像堅牢性、とりわけ耐光性の向上のために加えられる。前記紫外線吸収剤としては特に制限はなく、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、シュウ酸アニリド系紫外線吸収剤、トリアジン系紫外線吸収剤などの中から適宜選択して用いることができる。下記に詳細を例示する。
【００７１】
前記ベンゾフェノン系紫外線吸収剤としては、例えば、２−ヒドロキシ−４−ｎ−オクトキシベンゾフェノン、２−ヒドロキシ−４−ｎ−ドデシルオキシベンゾフェノン、２,４−ジヒドロキシベンゾフェノン、２−ヒドロキシ−４−メトキシベンゾフェノン、２,２’,４,４’−テトラヒドロキシベンゾフェノン、等が挙げられる。
【００７２】
前記ベンゾトリアゾール系紫外線吸収剤としては、例えば、２−（２'−ヒドロキシ−５'−ｔｅｒｔ−オクチルフェニル）ベンゾトリアゾール、２−（２'−ヒドロキシ−５'−メチルフェニル）ベンゾトリアゾール、２−（２'−ヒドロキシ−４'−オクトキシフェニル）ベンゾトリアゾール、２−（２'−ヒドロキシ−３'−ｔｅｒｔ−ブチル−５'−メチルフェニル）−５−クロロベンゾトリアゾール、等が挙げられる。
【００７３】
前記サリチレート系紫外線吸収剤としては、例えば、フェニルサリチレート、ｐ−ｔｅｒｔ−ブチルフェニルサリチレート、ｐ−オクチルフェニルサリチレート、等が挙げられる。
【００７４】
前記シアノアクリレート系紫外線吸収剤としては、例えば、エチル−２−シアノ−３，３’−ジフェニルアクリレート、メチル−２−シアノ−３−メチル−３−（ｐ−メトキシフェニル）アクリレート、ブチル−２−シアノ−３−メチル−３−（ｐ−メトキシフェニル）アクリレート、等が挙げられる。
【００７５】
前記ニッケル錯塩系紫外線吸収剤としては、例えば、ニッケルビス（オクチルフェニル）サルファイド、２,２’−チオビス（４−ｔｅｒｔ−オクチルフェレート）−ｎ−ブチルアミンニッケル（ＩＩ）、２,２’−チオビス（４−ｔｅｒｔ−オクチルフェレート）−２−エチルヘキシルアミンニッケル（ＩＩ）、２,２’−チオビス（４−ｔｅｒｔ−オクチルフェレート）トリエタノールアミンニッケル（ＩＩ）、等が挙げられる。
【００７６】
前記トリアジン系紫外線吸収剤としては、市販品を用いることができる。具体的には、ＴＵＮＩＶＩＮ  ４００−ＤＷ、ＴＵＮＩＶＩＮ  ４７７−ＤＷ、ＴＵＮＩＶＩＮ  ４７９−ＤＷ（ＢＡＳＦ社製）などが挙げられる。
紫外線吸収剤は単独で用いても２種以上を併用してもよい。
【００７７】
紫外線吸収剤の含有量は、インク中に有効成分として、０．５〜２０質量％が好ましく、より好ましくは１〜１５質量％である。０．５質量％以上ならば十分な添加効果が得られる。また、２０質量％以下であればインクが乾燥した際（ノズル周辺）に結晶が析出するようなことはない。
【００７８】
防腐防黴剤
防腐防黴剤としては、１、２−ベンズイソチアゾリン−３−オン、安息香酸ナトリウム、デヒドロ酢酸ナトリウム、ソルビン酸ナトリウム、ぺンタクロロフェノールナトリウム、２−ピリジンチオール−１−オキサイドナトリウム等が挙げられる。
防錆剤
防錆剤としては、酸性亜硫酸塩、チオ硫酸ナトリウム、チオジグリコ−ル酸アンモン、ジイソプロピルアンモニイウムニトライト、四硝酸ペンタエリスリト−ル、ジシクロヘキシルアンモニウムニトライト等が挙げられる。
ｐＨ調整剤
ｐＨ調整剤としては、調合されるインクに悪影響をおよぼさずにｐＨを所望の値に調整できるものであれば、任意の物質を使用することができる。その例として、水酸化リチウム、水酸化ナトリウム、水酸化カリウム等のアルカリ金属元素の水酸化物、炭酸リチウム、炭酸ナトリウム、炭酸カリウム等のアルカリ金属の炭酸塩、第４級アンモニウム水酸化物やジエタノールアミン、トリエタノ−ルアミン等のアミン、水酸化アンモニウム、第４級ホスホニウム水酸化物等が挙げられる。
【００７９】
本発明のインクセットの各インクは前記構成成分を水性媒体中に溶解し、さらに必要に応じて攪拌混合して作製する。攪拌混合は通常の攪拌羽を用いた攪拌機、マグネチックスターラー、高速の分散機等で行うことができるが、本発明は製造方法に左右されるものではない。
【００８０】
本発明のインクセットは非多孔質性基材に適用される場合でも、良好な光沢と画像堅牢性を備える画像を提供することができる。非多孔質基材は特に限定されるものではないが、特に塩化ビニル樹脂フィルム、ＰＥＴフィルム、ポリカーボネートフィルムなどのプラスチックフィルムに対して好適に用いることができる。一方、その他非多孔質基材及び普通紙や無機物コート多孔質媒体などの、従来から用いられてきた多孔質媒体においても十分な性能を示す。
【００８１】
本発明のインクセットは、非多孔質基材においても高画像品質な印字が可能であるが、よりいっそう高画質で耐擦性や接着性の高い画像を形成するため、及び高速の印字条件にも対応できるようにするために、記録媒体を加熱することがより望ましい。
【００８２】
加熱温度は、インク中に含まれる有機溶媒の種類や量および添加する樹脂の最低造膜温度に応じて変更することができ、さらに印刷する基材の種類に応じても変更することができる。加熱温度は乾燥性や造膜温度の観点から、高いことが好ましいが、あまりに高すぎる加熱温度の場合、印刷する基材がダメージを受けたり、インクヘッドまで暖まってしまうことによって不吐出が生じてしまう可能性があるため好ましくない。
【００８３】
（インクジェット記録装置）
本発明のインクジェット記録装置は、少なくとも本発明のインクセットを用いて記録媒体に印字する印字手段と、印字された記録物を加熱する加熱手段とを有している。また、インクジェット用インクにエネルギーを印加し、インクを飛翔させて画像を記録するインク飛翔手段、及び塩化ビニル樹脂フィルム、ＰＥＴフィルム、ポリカーボネートフィルムなどのプラスチックフィルムである非多孔質基材やその他の記録媒体を搬送する搬送手段を有することがある。
【００８４】
インク飛翔手段は、本発明のインクに、刺激を印加し、インクを飛翔させて画像を形成する手段である。該インク飛翔手段としては、特に制限はなく、目的に応じて適宜選択することができ、例えば、各種の記録ヘッド（インク吐出ヘッド）が挙げられ、特に複数のノズル列を有するヘッドと、液体保管用タンクから供給される液体を収容して前記ヘッドに液体を供給するサブタンクとを有するものが好ましい。
【００８５】
前記サブタンクは、該サブタンク内に負圧を発生するための負圧発生手段と、該サブタンク内を大気開放するための大気開放手段と、電気抵抗の差によりインクの有無を検知する検知手段とを有するものが好ましい。
【００８６】
前記刺激としては、特に制限はなく、目的に応じて適宜選択することができ、熱（温度）、圧力、振動、光、などが挙げられる。これらは、１種単独で使用してもよいし、２種以上を併用してもよい。これらの中でも、熱、圧力が好適に挙げられる。
【００８７】
なお、前記刺激を発生させる手段としては、例えば、加熱装置、加圧装置、圧電素子（ピエゾ素子と称する場合もある）、振動発生装置、超音波発振器、ライト、などが挙げられる。具体的には、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ、などが挙げられる。
【００８８】
インクの飛翔の態様としては、特に制限はなく、前記刺激の種類等に応じて選択することができる。例えば、前記刺激が「熱」の場合、記録ヘッド内のインクに対し、記録信号に対応した熱エネルギーを例えばサーマルヘッド等を用いて付与し、該熱エネルギーによりインクに気泡を発生させ、該気泡の圧力により、該記録ヘッドのノズル孔からインクを液滴として吐出噴射させる方法、などが挙げられる。
【００８９】
また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔からインクを液滴として吐出噴射させる方法、などが挙げられる。これらによりインクに力学的エネルギーを作用させることができる。
【００９０】
本発明においては、ピエゾ素子に電圧を印加してインクを飛翔させる方法が好ましい。ピエゾ方式は発熱しないため、樹脂を含有するインクを飛翔させるのに有利であり、特に湿潤剤の含有量の少ないインクを用いた場合にノズル詰まりが少ない有効な方法である。
【００９１】
また、ノズル抜けを防止するため、ピエゾ素子にインクを吐き出さない強さの電圧を印加して空スキャンを行うことが好ましい。更に、１ページ印刷分の空スキャンに達する前に、インク溜め部にインクを吐き出す動作を行うことが好ましい。
【００９２】
また、空吐出受けに固着したインクを掻き落とす掻き落とし手段を有することが好ましい。該掻き落とし手段としては、ワイパー及びカッターのいずれかが好ましい。
また本発明のインクジェット記録装置においては、記録媒体を搬送する搬送手段を有することがある。搬送手段としては、搬送ローラ、搬送ベルトなど公知の搬送手段を用いることが可能である。
【００９３】
また本発明のインクジェット記録装置においては、記録媒体例えば非多孔質基材上にインク液滴を定着させるための加熱手段を有する。前記加熱手段としては、多くの既知の加熱装置のうちの１つ又は複数を使用することができる。例えば、強制空気加熱、輻射加熱、伝導加熱、高周波乾燥、およびマイクロ波乾燥用の装置等が挙げられ、これらは１種又は２種以上を併用することもできる。
【００９４】
ここで、本発明のインクジェット記録装置の一態様について、図面を参照しながら説明する。なお、以下、非多孔質基材を用いて説明するが、本発明においては非多孔質基材に限定されるものではない。
【００９５】
図１は、本発明のインクジェット記録装置の一例を示す概略図である。
図１に示すインクジェット記録装置は、装置本体１０１と、装置本体１０１に装着した非多孔質基材を装填するための給紙トレイ１０２と、装置本体１０１に装着され画像が記録（形成）された非多孔質基材をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。なお、図１中、１１１は上カバー、１１２は前面を表す。
【００９６】
装置本体１０１内には、図２に示すように、左右の側板に横架したガイド部材であるガイドロッド１３１とステー１３２とで、キャリッジ１３３を主走査方向に摺動自在に保持し、主走査モータによって移動走査する。
【００９７】
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４の複数のインク吐出口を、主走査方向と交叉する方向に配列し、インク滴吐出方向を下方に向けて装着している。
【００９８】
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
【００９９】
また、キャリッジ１３３には、記録ヘッド１３４に各色のインクを供給するための各色のサブタンク１３５を搭載している。サブタンク１３５には、インク供給チューブを介して、インクカートリッジ装填部１０４に装填された本発明のインクカートリッジ２００から、インクセットのインクが供給されて補充される。
【０１００】
一方、給紙トレイ１０２の非多孔質基材積載部（圧板）１４１上に積載した非多孔質基材１４２を給紙するための給紙部として、非多孔質基材積載部１４１から非多孔質基材１４２を１枚ずつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
【０１０１】
この給紙部から給紙された非多孔質基材１４２を記録ヘッド１３４の下方側で搬送するための搬送部として、非多孔質基材１４２を静電吸着して搬送するための搬送ベルト１５１と、給紙部からガイド１４５を介して送られる非多孔質基材１４２を搬送ベルト１５１との間で挟んで搬送するためのカウンタローラ１５２と、略鉛直上方に送られる非多孔質基材１４２を略９０°方向転換させて搬送ベルト１５１上に倣わせるための搬送ガイド１５３と、押さえ部材１５４で搬送ベルト１５１側に付勢された先端加圧コロ１５５とが備えられ、また、搬送ベルト１５１表面を帯電させるための帯電手段である帯電ローラ１５６が備えられている。
【０１０２】
搬送ベルト１５１は無端状ベルトであり、加熱ヒーター式搬送ローラ１５７とテンションローラ１５８との間に張架されて、ベルト搬送方向に周回可能である。この搬送ベルト１５１は、例えば、抵抗制御を行っていない厚さ４０μｍ程度の樹脂材、例えば、テトラフルオロエチレンとエチレンの共重合体（ＥＴＦＥ）で形成した非多孔質基材吸着面となる表層と、この表層と同材質でカーボンによる抵抗制御を行った裏層（中抵抗層、アース層）とを有している。搬送ベルト１５１の裏側には、記録ヘッド１３４による印写領域に対応して加熱ヒーター式ガイド部材１６１が配置されている。
【０１０３】
なお、記録ヘッド１３４で記録された非多孔質基材１４２を排紙するための排紙部として、搬送ベルト１５１から非多孔質基材１４２を分離するための分離爪１７１と、排紙ローラ１７２及び排紙コロ１７３とが備えられており、非多孔質基材１４２はファンヒータ１７４により熱風乾燥された後、排紙ローラ１７２の下方に排紙トレイ１０３に出力される。
【０１０４】
装置本体１０１の背面部には、両面給紙ユニット１８１が着脱自在に装着されている。両面給紙ユニット１８１は、搬送ベルト１５１の逆方向回転で戻される非多孔質基材１４２を取り込んで反転させて再度、カウンタローラ１５２と搬送ベルト１５１との間に給紙する。なお、両面給紙ユニット１８１の上面には手差し給紙部１８２が設けられている。
【０１０５】
本発明のインクジェット記録装置においては、給紙部から非多孔質基材１４２が１枚ずつ分離給紙され、略鉛直上方に給紙された非多孔質基材１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。
【０１０６】
このとき、帯電ローラ１５６によって搬送ベルト１５１が帯電されており、非多孔質基材１４２は、搬送ベルト１５１に静電吸着されて搬送される。そこで、キャリッジ１３３を移動させながら画像信号に応じて記録ヘッド１３４を駆動することにより、停止している非多孔質基材１４２にインク滴を吐出して１行分を記録し、非多孔質基材１４２を所定量搬送後、次の行の記録を行う。記録終了信号又は非多孔質基材１４２の後端が記録領域に到達した信号を受けることにより、記録動作を終了して、非多孔質基材１４２を排紙トレイ１０３に排紙する。
【０１０７】
なお、ここでは、キャリッジが走査するシリアル型（シャトル型）インクジェット記録装置に適用した例で説明したが、ライン型ヘッドを備えたライン型インクジェット記録装置にも同様に適用することができる。
【０１０８】
本発明のインクジェット記録装置は、インクジェット記録方式による各種記録に適用することができ、例えば、インクジェット記録用プリンタ、ファクシミリ装置、複写装置、プリンタ／ファックス／コピア複合機、などに特に好適に適用することができる。
【０１０９】
（記録物）
本発明の記録物は、本発明のインクセットを用いて記録媒体に情報又は画像が記録されているものである。前記記録媒体としては、特に制限はなく、目的に応じて適宜選択することができ、例えば、普通紙、光沢紙、特殊紙、布、フィルム、ＯＨＰシート、などが挙げられる。
【０１１０】
また、本発明のインクセットによれば、特に非多孔質基材に適用されるとき、良好な光沢と画像堅牢性を備える画像を提供することができる。非多孔質基材としては、特に制限されないが、塩ビ、ＰＥＴ、ポリプロピレン、ポリエチレン、ポリカーボネート等の水をほとんど吸収しない疎水性樹脂からなる記録媒体、又はコート紙等の印刷用本紙のようにある程度水を吸収するが、吸収速度が遅く、常温常湿環境下の通常のインクジェット印刷の印刷工程内では水系インクが乾かずに支障をきたす記録媒体等が挙げられる。
【０１１１】
前記記録物は、１種単独で使用してもよいし、２種以上を併用してもよい。本発明で得られる記録物は、高い光沢度を有し、耐擦過性等で優れ、各種用途に好適に使用することができる。
【０１１２】
（インクジェット記録方法）
本発明のインクジェット記録方法は、本発明のインクジェット用インクセットの各インクに熱エネルギー又は力学的エネルギーのいずれかを作用させて記録媒体に印字する印字工程と、印字された記録物を加熱する加熱工程とを有している。また、印字工程においては、前記記録媒体が非多孔質基材であることが好ましい。本発明のインクが非多孔質基材に適用されるとき、良好な光沢と画像堅牢性を備える画像を提供することができる。ここで、熱エネルギー、力学的エネルギーは前述のものを用いることができる。
【０１１３】
印字工程で用いられる印字手段としては、特に制限されるものではないが、前記飛翔手段等が挙げられる。加熱する工程で用いられる加熱手段としては、特に制限はなく、前述したように、例えば、強制空気加熱、輻射加熱、伝導加熱、高周波乾燥、およびマイクロ波乾燥用の装置等が挙げられる。これらは１種又は２種以上を併用することもできる。
【０１１４】
加熱温度は、前述したように、インク中に含まれる有機溶媒の種類や量および添加する樹脂の最低造膜温度に応じて変更することができ、さらに印刷する基材の種類に応じても変更することができる。加熱温度は乾燥性や造膜温度の観点から、高いことが好ましいが、あまりに高すぎる加熱温度の場合、印刷する基材がダメージを受けたり、インクヘッドまで暖まってしまうことによって不吐出が生じてしまう可能性があるため好ましくない。
【実施例】
【０１１５】
以下、本発明を実施例および比較例を挙げて説明する。なお、本発明はここに例示される実施例に限定されるものではない。
【０１１６】
＜ポリカーボネート変性ウレタン樹脂エマルジョンＡの調製＞
攪拌機、還流冷却管及び温度計を挿入した反応容器に、ポリカーボネートジオール（１，６−ヘキサンジオールとジメチルカーボネートの反応生成物）１５００ｇ、２，２−ジメチロールプロピオン酸（ＤＭＰＡ）２２０ｇ及びジプロピレングリコールジメチルエーテル（ｂｐ１７１℃）１３４７ｇを窒素気流下で仕込み、６０℃に加熱してＤＭＰＡを溶解させた。
【０１１７】
４，４’−ジシクロヘキシルメタンジイソシアネートを１４４５ｇ、ジブチルスズジラウリレート（触媒）を２．６ｇ加え９０℃まで加熱し、５時間かけてウレタン化反応を行い、イソシアネート末端ウレタンプレポリマーを得た。
【０１１８】
反応混合物を８０℃まで冷却しこれにトリエチルアミン１４９ｇを添加・混合したものの中から４３４０ｇを抜き出して、強攪拌下のもと水５４００ｇ及びトリエチルアミン１５ｇの混合溶液の中に加えた。
【０１１９】
次いで、氷１５００ｇを投入し、３５質量％の２−メチル−１，５−ペンタンジアミン水溶液６２６ｇを加えて鎖延長反応を行い、固形分濃度が３０％となるように溶媒を留去し、ポリカーボネート変性ウレタン樹脂エマルジョンＡ（ウレタン樹脂成分３０％、水６４％、ジプロピレングリコールジメチルエーテル６％）を得た。
【０１２０】
得られたポリカーボネート変性ウレタン樹脂エマルジョンＡをスライドガラス上に膜厚１０μｍとなるように塗布し、１００℃３０分で乾燥させて樹脂フィルムを成形し、微小表面硬度計（ＦＩＳＣＨＥＲＳＣＯＰＥ  ＨＭ２０００、フィッシャー製）を用いて、ビッカース圧子を９．８ｍＮの荷重をかけて押し込んだ際のマルテンス硬度は１２０Ｎ／ｍｍ2であった。
【０１２１】
−イエロー顔料含有ポリマー粒子分散体の調製−
機械式攪拌機、温度計、窒素ガス導入管、還流管及び滴下ロートを備えた１Ｌフラスコ内を十分に窒素ガスで置換した後、スチレン１１．２ｇ、アクリル酸２．８ｇ、ラウリルメタクリレート１２．０ｇ、ポリエチレングリコールメタクリレート４．０ｇ、スチレンマクロマー（東亜合成株式会社製、商品名：ＡＳ−６）４．０ｇ及びメルカプトエタノール０．４ｇを仕込み、６５℃に昇温した。次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー（東亜合成株式会社製、商品名：ＡＳ−６）３６．０ｇ、メルカプトエタノール３．６ｇ、アゾビスジメチルバレロニトリル２．４ｇ及びメチルエチルケトン１８ｇの混合溶液を２．５時間かけてフラスコ内に滴下した。滴下終了後、アゾビスジメチルバレロニトリル０．８ｇ及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。反応終了後、フラスコ内に、メチルエチルケトン３６４ｇを添加し、濃度が５０％のポリマー溶液８００ｇを得た。
【０１２２】
・イエロー顔料含有ポリマー粒子分散体Ｉ（平均粒径１９０ｎｍ）の調製
上記作製したポリマー溶液２８ｇとイエロー顔料（Ｃ．Ｉ．ピグメントイエロー７４、大日精化工業社製）２６ｇ、１ｍｏｌ／Ｌの水酸化カリウム溶液１３．６ｇ、メチルエチルケトン２０ｇ、イオン交換水３０ｇを十分に攪拌した後、三本ロールミルを用いて１０回混練した。得られたペーストをイオン交換水２００ｇに投入し、十分に攪拌した後、エバポレーターを用いてメチルエチルケトン及び水を留去し、固形分が２０質量％のイエロー顔料含有ポリマー粒子の水分散体を得た。得られたポリマー粒子について、粒度分布測定装置（マイクロトラックＵＰＡ、日機装株式会社製）で測定した平均粒子径（Ｄ５０）は１９０ｎｍであった。
【０１２３】
・イエロー顔料含有ポリマー粒子分散体II（平均粒径１２０ｎｍ）の調製
イエロー顔料含有ポリマー粒子分散体Ｉの調製において、３本ロールミルの混練回数を１０回から１５回に変更した以外は、イエロー顔料含有ポリマー粒子分散体Ｉの調製と同様にして、固形分が２０質量％のイエロー顔料含有ポリマー粒子の水分散体を得た。得られたポリマー粒子について、粒度分布測定装置（マイクロトラックＵＰＡ、日機装株式会社製）で測定した平均粒子径（Ｄ５０）は１２０ｎｍであった。
【０１２４】
・イエロー顔料含有ポリマー粒子分散体III（平均粒径７０ｎｍ）の調製
イエロー顔料含有ポリマー粒子分散体Ｉの調製において、３本ロールミルの混練回数を１０回から２０回に変更した以外は、イエロー顔料含有ポリマー粒子分散体Ｉの調製と同様にして、固形分が２０質量％のイエロー顔料含有ポリマー粒子の水分散体を得た。得られたポリマー粒子について、粒度分布測定装置（マイクロトラックＵＰＡ、日機装株式会社製）で測定した平均粒子径（Ｄ５０）は７０ｎｍであった。
【０１２５】
・イエロー顔料含有ポリマー粒子分散体IV（平均粒径２４０ｎｍ）の調製
イエロー顔料含有ポリマー粒子分散体Ｉの調製において、３本ロールミルの混練回数を１０回から７回に変更した以外は、イエロー顔料含有ポリマー粒子分散体Ｉの調製と同様にして、固形分が２０質量％のイエロー顔料含有ポリマー粒子の水分散体を得た。得られたポリマー粒子について、粒度分布測定装置（マイクロトラックＵＰＡ、日機装株式会社製）で測定した平均粒子径（Ｄ５０）は２４０ｎｍであった。
【０１２６】
・イエロー顔料含有ポリマー粒子分散体Ｖ（平均粒径３００ｎｍ）の調製
イエロー顔料含有ポリマー粒子分散体Ｉの調製において、３本ロールミルの混練回数を１０回から４回に変更した以外は、イエロー顔料含有ポリマー粒子分散体Ｉの調製と同様にして、固形分が２０質量％のイエロー顔料含有ポリマー粒子の水分散体を得た。得られたポリマー粒子について、粒度分布測定装置（マイクロトラックＵＰＡ、日機装株式会社製）で測定した平均粒子径（Ｄ５０）は３００ｎｍであった。
【０１２７】
（実施例１）
−イエローインクの作製−
上記イエロー顔料含有ポリマー粒子分散体Ｉを用いて、以下の処方で混合攪拌後、０．２μｍポリプロピレンフィルターにて濾過しイエローインクを作製した。
【０１２８】
イエロー顔料含有ポリマー粒子分散体Ｉ                            １５質量部
ポリカーボネート変性ウレタン樹脂エマルジョンＡ                  ２５質量部
（内、ジプロピレングリコールジメチルエーテル（ｂｐ１７１℃）  １．５質量部含む）
アクリル系樹脂エマルジョン                                        ２質量部
（ＤＩＣ社製ボンコートＲ−３３８０−Ｅ）
界面活性剤                                                        ２質量部
（ノニオン系界面活性剤  ソフタノールＥＰ−５０３５  日本触媒社製）
１，４−ブタンジオール                                          ２５質量部
３−メチル−１，３−ブタンジオール                                ４質量部
防腐防黴剤  プロキセルＬＶ（アビシア社製）                    ０．１質量部
イオン交換水                                                ２６．９質量部
【０１２９】
−カーボンブラック顔料含有ポリマー粒子分散体の調製−
イエロー顔料含有ポリマー粒子分散体Ｉの調製において、イエロー顔料（Ｃ．Ｉ．ピグメントイエロー７４、大日精化工業社製）を、カーボンブラック（デグサ社製、ＦＷ１００）に、３本ロールミルの混練回数を１０回から２０回に変更した以外は、イエロー顔料含有ポリマー粒子分散体Ｉの調製と同様にして、カーボンブラック顔料含有ポリマー粒子分散体を調製した。
得られたカーボンブラック顔料含有ポリマー粒子分散体におけるポリマー粒子について、粒度分布測定装置（日機装株式会社製、ナノトラックＵＰＡ−ＥＸ１５０）で測定した平均粒径（Ｄ５０）は１２４ｎｍであった。
【０１３０】
−ブラックインクの作製−
上記カーボンブラック顔料含有ポリマー粒子分散体を用いて、以下の処方で混合攪拌後、０．２μｍポリプロピレンフィルターにて濾過しブラックインクを作製した。
カーボンブラック顔料含有ポリマー粒子分散体                      １５質量部
ポリカーボネート変性ウレタン樹脂エマルジョンＡ                  ２５質量部
（内、ジプロピレングリコールジメチルエーテル（ｂｐ１７１℃）  １．５質量部含む）
アクリル系樹脂エマルジョン                                        ２質量部
（ＤＩＣ社製ボンコートＲ−３３８０−Ｅ）
界面活性剤                                                        １質量部
（ノニオン系界面活性剤  ソフタノールＥＰ−５０３５  日本触媒社製）
１，４−ブタンジオール                                          ２５質量部
３−メチル−１，３−ブタンジオール                                ４質量部
防腐防黴剤  プロキセルＬＶ（アビシア社製）                    ０．１質量部
イオン交換水                                                ２７．９質量部
【０１３１】
−マゼンタ顔料含有ポリマー粒子分散体の調製−
イエロー顔料含有ポリマー粒子分散体Ｉの調製において、イエロー顔料（Ｃ．Ｉ．ピグメントイエロー７４、大日精化工業社製）を、マゼンタ顔料（Ｃ.Ｉ.ピグメントレッド１２２、大日精化工業社製）に、３本ロールミルの混練回数を１０回から２０回に変更した以外は、イエロー顔料含有ポリマー粒子分散体Ｉの調製と同様にして、マゼンタ顔料含有ポリマー粒子分散体を調製した。
得られたマゼンタ顔料含有ポリマー粒子分散体におけるポリマー粒子について、粒度分布測定装置（日機装株式会社製、ナノトラックＵＰＡ−ＥＸ１５０）で測定した平均粒径（Ｄ５０）は４８ｎｍであった。
【０１３２】
−マゼンタインクの作製−
上記ブラックインクの作製において、カーボンブラック顔料含有ポリマー粒子分散体を上記マゼンタ顔料含有ポリマー粒子分散体に変更した以外はブラックインクの作製と同様にしてマゼンタインクを作製した。
【０１３３】
−シアン顔料含有ポリマー粒子分散体の調製−
イエロー顔料含有ポリマー粒子分散体Ｉの調製において、イエロー顔料（Ｃ．Ｉ．ピグメントイエロー７４、大日精化工業社製）を、シアン顔料（Ｃ．Ｉ．ピグメントブルー１５：３、大日精化工業社製）に、３本ロールミルの混練回数を１０回から２０回に変更した以外は、イエロー顔料含有ポリマー粒子分散体Ｉの調製と同様にして、シアン顔料含有ポリマー粒子分散体を調製した。
得られたシアン顔料含有ポリマー粒子分散体におけるポリマー粒子について、粒度分布測定装置（日機装株式会社製、ナノトラックＵＰＡ−ＥＸ１５０）で測定した平均粒径（Ｄ５０）は８０ｎｍであった。
【０１３４】
−シアンインクの作製−
上記ブラックインクの作製において、カーボンブラック顔料含有ポリマー粒子分散体を上記シアン顔料含有ポリマー粒子分散体に変更した以外はブラックインクの作製と同様にしてシアンインクを作製した。
【０１３５】
各インク中の顔料含有ポリマー粒子の平均粒径を測定したところ、顔料含有ポリマー粒子分散体中の顔料含有ポリマー粒子の平均粒径と同じであった。測定方法は、顔料含有ポリマー粒子分散体中の顔料含有ポリマー粒子の平均粒径と同じである。
【０１３６】
以上のようにして作製したインクについて、以下の評価を行った。
イエローインクの配合（数値は質量部を示す）、他色との顔料の平均粒径の比及び評価結果を表１に示す。なお、表１中、空欄は「配合なし」を示す。
＜乾燥性評価＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対してイエロー単色ベタ画像を印刷した後、加熱ファンにより６０℃で乾燥させ、画像を形成した。乾燥後のベタ部に濾紙を押し当て、濾紙へのインクの転写の具合から以下の基準により判定した。
Ａ：６０℃１５分の乾燥条件で濾紙への転写がなくなる。
Ｂ：６０℃３０分の乾燥条件で濾紙への転写がなくなる。
Ｃ：６０℃６０分の乾燥条件で濾紙への転写がなくなる。
Ｄ：６０℃６０分の乾燥条件でも濾紙への転写がなくならない。
【０１３７】
＜画像光沢度評価＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対してイエロー単色ベタ画像を印刷した後、加熱ファンにより６０℃で乾燥させ、画像を形成した。画像ベタ部の６０°光沢度を光沢度計（ＢＹＫ  Ｇａｒｄｅｎｅｒ社製、４５０１）により測定し、以下の基準より判定した。
Ａ：６０°光沢度が１００％より大きい。
Ｂ：６０°光沢度が８１％〜１００％。
Ｃ：６０°光沢度が６０％〜８０％。
Ｄ：６０°光沢度が６０％未満
【０１３８】
＜耐擦過性評価＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対してイエロー単色ベタ画像を印刷した後、加熱ファンにより６０℃で乾燥させ、画像を形成した。ベタ部を乾いた木綿（カナキン３号）で４００ｇの加重をかけて擦過し、下記基準により耐擦過性を判定した。
Ａ：５０回以上擦っても画像が変化しない。
Ｂ：５０回擦った段階で多少の傷が残るが画像濃度には影響せず、実使用上問題ない。
Ｃ：２１〜５０回擦過する間に画像濃度が低下してしまう。
Ｄ：２０回以下の擦過で画像濃度が低下してしまう。
【０１３９】
＜耐エタノール性評価＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対してイエロー単色ベタ画像を印刷した後、加熱ファンにより６０℃で乾燥させ、画像を形成した。綿棒をエタノールの５０％水溶液に含浸させ、画像のベタ部を２０回擦過し、ベタ部の塗膜の剥がれ具合から、以下の基準により判定した。
Ａ：ベタ部に全く剥がれが見られず、綿棒にも汚れが見られない。
Ｂ：ベタ部に剥がれは見当たらないが、綿棒にわずかに汚れが付着している。
Ｃ：ベタ部にインクの溶け出しが見られる。
Ｄ：ベタ部のインクが剥がれ、ＰＶＣ（ポリ塩化ビニル）フィルムが一部以上露出している。
【０１４０】
＜耐光性評価＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対してイエロー単色ベタ画像を印刷した後、加熱ファンにより６０℃で乾燥させ、画像を形成した。得られた各画像サンプルをウェザオメータＣｉ３５Ａ（アトラス社製、キセノン光源）にて外側フィルタ、内側フィルタ共にタイプＳボロシリケイトガラスを使用してブラックパネル温度８９℃設定、５０％ＲＨで露光量が２６００ｋＪ／ｍ2になるまで暴露試験を実施し、試験前後の褪色状態をＸ−Ｒｉｔｅ９３８（Ｘ−Ｒｉｔｅ社製）にて測定し、下記式から耐光性（色差ΔＥ＊ａｂ）を求め、下記基準により耐光性を判定した。
ΔＥ＊ａｂ＝（ΔＬ＊２＋Δａ＊２＋Δｂ＊２）1/2
Ａ：ΔＥ＊ａｂ≦５
Ｂ：５＜ΔＥ＊ａｂ≦１０
Ｃ：１０＜ΔＥ＊ａｂ≦２０
Ｄ：２０＜ΔＥ＊ａｂ
【０１４１】
＜カラーブリード評価（耐滲み性）＞
作製したインクを、加熱ファンを有するインクジェットプリンター（株式会社リコー製ＩＰＳｉＯ  ＧＸｅ５５００改造機）に充填し、白塩ビシートＩＪ５３３１（住友スリーエム社製）に対して黒ベタ画像とイエローベタ画像を印刷した後、加熱ファンにより６０℃で乾燥させ、画像を形成した。黒ベタとイエローベタとの境界部分を観察し、ランク見本と比較して下記の基準で画質を評価した。
〔評価基準〕
Ａ：混色が全くない。
Ｂ：混色があるが、実用上問題なし。
Ｃ：混色がやや多い。
Ｄ：混色が多い。
【０１４２】
（実施例２〜８）
実施例１において、イエローインクを、表１に記載の処方に変更して作製し、ブラックインク、マゼンタインク、シアンインクにおいては、１，４−ブタンジオールを、イエローインクと同様に表１に記載の水溶性有機溶剤に変更した以外は、実施例１と同様にしてインクセットを得た。得られたインクセットについて実施例１と同様の評価を行った。結果を表１に示す。
【０１４３】
（実施例９）
実施例１において、ブラックインクのカーボンブラック顔料含有ポリマー粒子分散体（平均粒径１２４ｎｍ）を、混練回数を２０回から２５回に変更して得られた平均粒径７８ｎｍのブラック顔料含有ポリマー粒子分散体に変更した以外は、同様にしてブラックインクを得た。
実施例１において、イエローインクを、表１に記載の処方に変更し、ブラックインクを上記顔料含有ポリマー粒子の平均粒径が７８ｎｍのブラックインクに変更した以外は実施例１と同様にしてインクセット得た。得られたインクセットについて実施例１と同様の評価を行った。結果を表１に示す。
【０１４４】
（実施例１０）
実施例１において、イエローインクを、表１に記載の処方に変更して作製した以外は、実施例１と同様にしてインクセットを得た。得られたインクセットについて実施例１と同様の評価を行った。結果を表１に示す。
【０１４５】
（比較例１〜３）
実施例１において、イエローインクを、表１に記載の処方に変更して作製した以外は、実施例１と同様にしてインクセットを得た。得られたインクセットについて実施例１と同様の評価を行った。結果を表２に示す。
【０１４６】
（比較例４）
実施例１において、イエローインクを、表１に記載の処方に変更して作製し、ブラックインク、マゼンタインク、シアンインクにおいては、イエローインクと同様にポリカーボネート変性ウレタン樹脂エマルジョンに代えてイオン交換水を添加した以外は実施例１同様にしてインクセットを得た。得られたインクセットについて実施例１と同様の評価を行った。結果を表１に示す。
【０１４７】
（比較例５）
実施例１において、イエローインクを、表１に記載の処方に変更して作製した以外は、実施例１と同様にしてインクセットを得た。得られたインクセットについて実施例１と同様の評価を行った。結果を表２に示す。
【０１４８】
（比較例６）
実施例１において、イエローインクを、表１に記載の処方に変更して作製し、ブラックインク、マゼンタインク、シアンインクにおいては、イエローインクと同様に、１，４−ブタンジオールを、グリセリンに変更し、ポリカーボネート変性ウレタン樹脂エマルジョン２５質量部をエステル・エーテル変性ウレタン樹脂エマルジョン（スーパーフレックス１５０）２５質量部に変更した以外は、実施例１と同様にしてインクセットを得た。得られたインクセットについて実施例１と同様の評価を行った。結果を表２に示す。
【０１４９】
【表１】
2016147984.tif 000003
【０１５０】
【表２】
2016147984.tif 000004
【０１５１】
本発明によれば、非多孔質基材に印字した際にも、良好な乾燥性を示し、かつ印字部が高い光沢、耐擦過性、耐エタノール性、耐滲み性を有するインクセットを得ることができる。
【符号の説明】
【０１５２】
１０１    装置本体
１０２    給紙トレイ
１０３    排紙トレイ
１０４    インクカートリッジ装填部
１０５    操作部
１１１    上カバー
１１２    前面
１１５    前カバー
１３１    ガイドロッド
１３２    ステー
１３３    キャリッジ
１３４    記録ヘッド
１３５    サブタンク
１４１    非多孔質基材積載部（圧板）
１４２    非多孔質基材
１４３    給紙コロ
１４４    分離パッド
１４５    ガイド
１５１    搬送ベルト
１５２    カウンタローラ
１５３    搬送ガイド
１５４    押さえ部材
１５５    先端加圧コロ
１５６    帯電ローラ
１５７    搬送ローラ
１５８    テンションローラ
１６１    ガイド部材
１７１    分離爪
１７２    排紙ローラ
１７３    排紙コロ
１７４    ファンヒータ
１８１    両面給紙ユニット
１８２    手差し給紙部
２００    インクカートリッジ
【先行技術文献】
【特許文献】
【０１５３】
【特許文献１】特開２０１１−２０１２３０号公報
【特許文献２】特開２００９−２０９２７０号公報
【特許文献３】特開２００９−２０３３３３号公報
【図１】
2016147984.tif 000005
【図２】
2016147984.tif 000006